(57)【要約】【課題】一度の処理によって複数の基板上にシリコン膜を形成するための方法であって、プロセスコストが安く、作業効率が高い、前記方法を提供することを提供すること。【解決手段】本発明は、複数の基板を積み重ねて加熱した状態で、常圧下で、シラン化合物を含有するＣＶＤ原料を加熱して発生した気化物と接触させることを特徴とする、複数の基板上へシリコン膜を一括して形成する方法に関する。【選択図】なし【特許請求の範囲】
【請求項１】
複数の基板を積み重ねて加熱した状態で、常圧下で、シラン化合物を含有するＣＶＤ原料を加熱して発生した気化物と接触させることを特徴とする、複数の基板上へシリコン膜を一括して形成する方法。
【請求項２】
上記シラン化合物が、シクロペンタシラン、シクロヘキサシラン、シリルシクロペンタシランおよびネオペンタシランよりなる群から選択される少なくとも１種の低分子化合物である、請求項１に記載の方法。
【請求項３】
上記基板の表面が平滑であって、周囲環境における粒径０．５μｍ以上の塵埃数が０．１個／ｆｔ３以上である、請求項１または２に記載の方法。
【請求項４】
上記基板の表面が凹凸からなるテクスチャーを有しており、該テクスチャーパターンが有する表面凸部の平均高さが１００ｎｍ以上である、請求項１または２に記載の方法。
【発明の詳細な説明】
【技術分野】
【０００１】
本発明は、複数の基板上へシリコン膜を一括して形成する方法に関する。詳しくは、一度の処理によって複数の基板上へ高品質のシリコン膜を同時に形成する方法に関する。
【背景技術】
【０００２】
集積回路、太陽電池などの用途に適用されるシリコン薄膜の形成には、従来からＣＶＤ（Ｃｈｅｍｉｃａｌ  Ｖａｐｏｒ  Ｄｅｐｏｓｉｔｉｏｎ）法、ＰＥＣＶＤ（Ｐｌａｓｍａ−Ｅｎｈａｎｃｅｄ  ＣＶＤ）、スパッタ法などの気相プロセスが利用されている。これらの方法によると、高品質のシリコン膜を形成できる利点はあるものの、高真空を要するために装置が大掛かりとなるからプロセスコスト上の問題があるほか、原料の使用効率が悪いとの問題がある。
さらに、これらの気相プロセスでは、気相中の原料ガスまたはターゲットから発生した原料原子が基板表面に飛来・到達することによって成膜が行われるから、膜が形成されるべき基板面が気相に対してオープンな状態でなければならない。つまり、基板面が原料ガスまたは原料原子の飛来方向に対して遮蔽されていると、該遮蔽された基板面に成膜を行うことができない。従って、真空プロセスによって１つのチャンバー内で多数の基板上にシリコン膜を形成しようとする場合、少数枚ずつの成膜工程を繰り返して行うか、多数の基板を１つの面上に並べて配置して成膜するか、あるいは基板間の間隙を十分に大きくとりつつ積み重ねて配置して成膜することが必要であり、作業効率と、コンパクトなチャンバーサイズ（プロセスコストが安価である）とを両立することはできない。
なお、真空状態を要せずにシリコン膜を形成する技術として、塗布法が提案されている（特許文献１〜３）。塗布法は、基板上に水素化ケイ素化合物を塗布し、次いで熱処理または光処理によって前記ケイ素化合物を脱水素してシリコンに変換することにより、容易にアモルファスシリコン薄膜を形成することができる優れた技術である。しかし、塗布法によって製膜したシリコン膜は、厚膜化が困難であるほか、膜密度が低く、シリコン膜として期待される電気的・機械的特性が十分には得られ難い難点があり、さらなる改良が必要である。
【先行技術文献】
【特許文献】
【０００３】
【特許文献１】特開２００５−２２９６４号公報
【特許文献２】特開２００６−９３２５６号公報
【特許文献３】特開２００６−２７００４２号公報
【発明の概要】
【発明が解決しようとする課題】
【０００４】
本発明は、上記のような現状を打開しようとするものである。
本発明の目的は、一度の処理によって複数の基板上にシリコン膜を形成するための方法であって、プロセスコストが安く、作業効率が高い、前記方法を提供することにある。
【課題を解決するための手段】
【０００５】
本発明によると、本発明の上記目的および利点は、
複数の基板を積み重ねて加熱した状態で、常圧下で、シラン化合物を含有するＣＶＤ原料を加熱して発生した気化物と接触させることを特徴とする、複数の基板上にシリコン膜を一括して形成する方法によって達成される。基板を加熱した状態で、常圧下でＣＶＤ原料を加熱して発生した気化物と接触させることを、本明細書において、以下「常圧ＣＶＤ」という。
【発明の効果】
【０００６】
本発明の方法によると、気相に対してオープンな状態の基板面のみならず、積み重ねて配置した基板間の各面および最下層の基板の裏面にも高品質且つ均一なシリコン膜を形成することができる。
従って、本発明の方法によると、コンパクトなサイズのチャンバー内で、積み重ねて配置した多数の基板に対し、シリコン膜を一括形成することができるから、基板上へのシリコン膜形成工程における作業効率と安価なプロセスコストとが両立される。
本発明の方法によって形成されたシリコン膜は、例えば太陽電池、薄膜トランジスタ、光検出器などの用途に好適に適用することができる。
【発明を実施するための形態】
【０００７】
本発明の方法に使用される基板としては、特に限定されないが、例えば石英；ホウ珪酸ガラス、ソーダガラスなどのガラス；プラスチック；シリコーン樹脂；カーボン；金、銀、銅、シリコン、ニッケル、チタン、アルミニウム、タングステンなどの金属；これらの金属またはその酸化物もしくは混合酸化物などを表面に有するガラスまたはプラスチックなどからなる基板を使用することができる。前記混合酸化物としては、例えばＩＴＯなどの透明導電性酸化物を挙げることができる。
基板は、任意の平面形状を有する板状であることができる。
基板の表面は、平滑であってもよく、あるいは微細な凹凸からなるテクスチャーを有するものであってもよい。後者の場合、凹凸は任意のサイズであってよい。表面が平滑な基板としては、例えば鏡面仕上げを施したシリコン基板、ガラス基板、石英基板、プラスチック基板などを；
表面にテクスチャーを有する基板としては、例えば表面にサンドブラスト加工、フッ化水素酸水溶液によるエッチングなどの処理を施した太陽電池用の多結晶シリコン基板などを、それぞれ挙げることができる。
本発明においては、ＣＶＤのチャンバー内に、上記のような基板を積み重ねて配置する。このとき、基板表面の凹凸のサイズまたはチャンバー内のクリーン度が後述の要件を満たすことを条件に、積層された基板間にスペーサーを配置する必要がない。
基板を積み重ねる枚数の制限については後述する。
【０００８】
本発明の方法において使用されるＣＶＤ原料は、シラン化合物を含有する。
上記シラン化合物は、水素化ケイ素化合物およびハロゲン化ケイ素化合物よりなる群から選択される少なくとも１種であることが好ましい。ハロゲン化ケイ素化合物の有するハロゲン原子としては、例えば塩素原子、臭素原子、ヨウ素原子などを挙げることができる。本発明で使用されるシラン化合物は、Ｓｉ−Ｏ結合およびＳｉ−Ｃ結合のいずれをも実質的に有さないものであることが好ましい。シラン化合物中の酸素原子および炭素原子の含有割合は、それぞれ独立に、１０ｐｐｍ以下とすることが好ましく、１ｐｐｍ以下とすることがより好ましい。なお、本明細書における単位「ｐｐｍ」は重量基準である（以下同じ）。
本発明の方法に使用されるシラン化合物としては、分子量が概ね５００以下のシラン化合物を使用することが好ましく、２５℃、１気圧において液体の状態にあるものを使用することがより好ましい。
このようなシラン化合物としては、例えば下記式（１）および（２）
ＳｉｉＸ２ｉ      （１）
ＳｉｊＸ２ｊ−２      （２）
（上記式中、Ｘは、それぞれ、水素原子またはハロゲン原子であり、ｉは３〜８の整数であり、ｊは４〜１４の整数である。）
のそれぞれで表される化合物およびネオペンタシランを好ましく例示することができ、これら化合物のうちから選択される１種以上を好適に使用することができる。
【０００９】
上記式（１）で表される化合物は、分子中に環状構造を１個有する水素化ケイ素化合物またはハロゲン化ケイ素化合物であり、上記式（２）で表される化合物は、分子中に環状構造を２個有する水素化ケイ素化合物またはハロゲン化ケイ素化合物である。上記式（１）および（２）のそれぞれで表される化合物としては、Ｘが水素原子である水素化ケイ素化合物が好ましい。
このようなシラン化合物の具体例としては、上記式（１）で表されるものとして、例えばシクロトリシラン、シクロテトラシラン、シクロペンタシラン、シクロヘキサシラン、シクロヘプタシラン、シリルシクロペンタシランなどを；
上記式（２）で表されるものとして、例えばビシクロ［１．１．０］ブタシラン、ビシクロ［２．１．０］ペンタシラン、ビシクロ［２．２．０］ヘキサシラン、ビシクロ［３．２．０］ヘプタシラン、１，１’−シクロブタシリルシクロペンタシラン、１，１’−シクロブタシリルシクロヘキサシラン、１，１’−シクロブタシリルシクロヘプタシラン、１，１’−シクロペンタシリルシクロヘキサシラン、１，１’−シクロペンタシリルシクロヘプタシラン、１，１’−シクロヘキサシリルシクロヘプタシラン、スピロ［２．２］ペンタシラン、スピロ［３．３］ヘプタシラン、スピロ［４．４］ノナシラン、スピロ［４．５］デカシラン、スピロ［４．６］ウンデカシラン、スピロ［５．５］ウンデカシラン、スピロ［５．６］ドデカシラン、スピロ［６．６］トリデカシランなどを、それぞれ挙げることができる。ネオペンタシランは、化学式（ＳｉＨ３）４Ｓｉで表される化合物である。
シラン化合物としては、上記に例示した化合物の水素原子の一部または全部をＳｉＨ３基またはハロゲン原子に置換した化合物を使用してもよい。
上記式（１）におけるｉは、好ましくは３〜７の整数であり、上記式（２）におけるｊは、好ましくは４〜７の整数である。
【００１０】
本発明の方法に使用されるシラン化合物としては、上記式（１）で表される化合物およびネオペンタシランが好ましく、特にシクロテトラシラン、シクロペンタシラン、シクロヘキサシラン、シクロヘプタシラン、シリルシクロペンタシランおよびネオペンタシランよりなる群から選択される少なくとも１種を用いることが、合成および精製ならびに取扱いが容易であるとともに、積み重ねて配置した基板の間の各面への成膜性が良好であるとの観点から特に好ましい。
本発明の方法に使用されるＣＶＤ原料は、上記のようなシラン化合物のみからなるものであってもよく、あるいは上記のようなシラン化合物のほかに他の成分をさらに含有していてもよい。この他の成分としては、例えばドーパント源を例示することができ、その具体例として、例えば白リン（Ｐ４）、デカボラン（Ｂ１０Ｈ１４）、水素化アルミニウムのアミン錯体などを挙げることができる。
本発明の方法に使用されるＣＶＤ原料は、上記のようなシラン化合物のみからなるか、あるいは該シラン化合物および場合により上記に例示した他の成分のみからなるものであることが好ましく、上記以外の成分（例えば溶媒など）を含有しないことが好ましい。
【００１１】
本発明の方法は、上記したような基板の複数を積み重ねて加熱した状態で、上記のＣＶＤ原料を用いて常圧ＣＶＤを行う方法である。
常圧とは、一般には概ね１気圧程度の気体圧力を示す概念であるが、本発明における常圧ＣＶＤ工程の「常圧」とは、気象学的または気体分子運動論的に厳密な意味における１気圧の環境下にあることを示す概念ではなく、通常公知のＣＶＤ工程が行われる高真空よりも高い圧力下にある環境を意味する。具体的には、１×１０４Ｐａ以上の圧力が好ましく、より好ましくは５×１０４〜１×１０６Ｐａであり、さらに好ましくは７×１０４〜５×１０５Ｐａであり、特に８×１０４〜２×１０５Ｐａであることが好ましい。
このような圧力は、不活性雰囲気または還元性雰囲気によって形成されることが好ましい。
上記不活性雰囲気下とは、例えば窒素、ヘリウム、アルゴンなどの不活性ガス中をいう。これらの不活性ガスは、その酸素濃度および水分量が低減されたものであることが好ましい。不活性ガスは、その酸素濃度を、１ｐｐｍ以下に制御することが好ましく、０．５ｐｐｍ以下に制御することがより好ましく；
その水分量を、５ｐｐｍ以下に制御することが好ましく、１ｐｐｍ以下に制御することがより好ましい。
上記還元性雰囲気下とは、水素などの還元性ガス中または該還元性ガスと上記不活性ガスとの混合ガス中をいう。
塗膜形成工程は、不活性雰囲気下で行うことが特に好ましい。
【００１２】
常圧ＣＶＤ工程に供するシラン化合物の量は、シリコン膜を形成すべき基板の表面積１ｍ２に対して、０．１〜２ｇとすることが好ましい。
シラン化合物の加熱温度は、６０℃以上とすることが好ましく、８０〜２００℃とすることがより好ましく、特に１００〜１５０℃とすることが好ましい。このような温度に加熱されたシラン化合物は気化し、該気化物の状態で加熱された基板と接触することとなる。
基板の加熱温度は、シラン化合物の分解温度以上とすることが好ましく、例えば３００℃以上とすることができ、好ましくは３００〜５００℃であり、より好ましくは３５０〜４５０℃である。
常圧ＣＶＤ工程の継続時間は、好ましくは１分以上であり、より好ましくは２〜１８０分であり、さらに４〜６０分であることが好ましい。この時間をコントロールすることにより、形成されるシリコン膜の膜厚を制御することができる。
上記のような常圧ＣＶＤ工程により、気相に対してオープンな基板面のみならず、積み重ねて配置した基板間の各面および最下層の基板の裏面にも高品質且つ均一なシリコン膜が形成される。ＣＶＤ原料としてシラン化合物とともにドーパント源を併用した場合には、積み重ねて配置した基板全部の両面に、ドーパントが均一な濃度で分布したドープシリコン膜が形成される。
本発明の方法により形成されるシリコン膜の厚さは、気相に対してオープンな基板面上において、例えば５〜１００ｎｍ、好ましくは８〜２０ｎｍであり；
積み重ねて配置した基板の層間の各面および最下層の基板の裏面上において、例えば０．５〜３０ｎｍ、好ましくは１〜２０ｎｍである。
【００１３】
本発明の方法によって、気相に対してオープンな基板面のみならず、積み重ねて配置した基板間の各面および最下層の基板の裏面にもシリコン膜が形成される理由は未だ詳らかでないが、本発明者らは以下のように推察している。
上記の温度に加熱されたシラン化合物は、気化した状態で、加熱された基板上に飛来し、これと接触することとなる。しかし、加熱された基板と接触したシラン化合物の気化物は、直ちに分解してケイ素原子に変換されるのではなく、有意の時間が経過する間は元の分子の状態を維持しているものと考えられる。この状態が気体状であるか液体状であるか、あるいはこれ以外のどのような状態にあるかは不明である。そして、分解せずに元の分子状態を維持している間に、シラン化合物は基板間および最下層の基板裏面へ浸透し、しかる後に分解するのであろう。ＣＶＤ原料としてシラン化合物とともにドーパント源を併用した場合には、ドーパント源もシラン化合物とともに基板間および最下層の基板裏面へ浸透した後に、原子状態へと分解されるものと思われる。これらのことは、ＣＶＤを知る当業者にとって、実に驚くべきことである。
本発明の方法によるシリコン膜の形成が上記のような機構によっているとすると、積み重ねて配置する基板の間には、シラン化合物の分子が浸透することができるだけの隙間が必要となるものと思われる。この隙間の幅としては、例えば１０ｎｍ以上であると考えられ、好ましくは５０ｎｍ以上であり、より好ましくは１００ｎｍ以上であると考えられる。
【００１４】
表面が平滑な基板の場合（例えば表面を鏡面仕上げしたシリコン基板の場合）には、積み重ねて配置した基板の間に何らかのスペーサーが必要になるとも思われる。しかし、本発明者らの検討の結果、表面を鏡面仕上げしたシリコン基板の場合であっても、基板間に各別のスペーサーを配置せずとも、気相に対してオープンな基板面のほか、積み重ねて配置した基板間の各面および最下層の基板の裏面にもシリコン膜が形成された。この意外な結果は、周囲環境中に存在する微小な塵埃がスペーサーとして働いたことによると思われる。そうであるとするならば、本発明の方法を表面が平滑な基板に適用する場合、周囲環境のクリーン度を制限し、環境中に存在する塵埃を一定数確保することが必要となると思われる。基板間に１０ｎｍ以上、好ましくは５０ｎｍ、より好ましくは１００ｎｍ以上の間隙を確保することが可能なクリーン度として、概算値ではあるが、以下の条件を提示することができる。
周囲環境１ｆｔ３（立法フィート）中に含有される粒径（直径）０．５μｍ以上の塵埃数として、好ましくは０．１個／ｆｔ３以上、より好ましくは１個／ｆｔ３以上。
塵埃数の上限には特に制限はないが、膜欠陥のない良質な膜形成環境を確保するとの観点から、粒径０．５μｍ以上の塵埃数を、好ましくは１，０００，０００個／ｆｔ３以下、より好ましくは１００，０００個／ｆｔ３以下とすることが好ましい。半導体素子の製造を行うためのクリーンルームは、粒径０．５μｍ以上の塵埃数を、好ましくは１００〜１００，０００個／ｆｔ３、より好ましくは１，０００〜１０，０００個／ｆｔ３程度にコントロールしているから、該環境であればクリーン度の要件を考慮せずに本発明の方法を好適に実施することができる。
【００１５】
表面が平滑な基板の場合、上記のクリーン度の要件に加えて、基板を積み重ねる枚数を一定の枚数以下に制限することが、塵埃による隙間の確保を担保するとの観点から好ましい。基板の積み重ね枚数は、基板の材質および厚さによって異なるが、最下層の基板が受ける圧力が、１．５ｋＰａ以下となる枚数とすることが好ましく、０．２５ｋＰａ以下となる枚数とすることが好ましい。この値は、周囲環境に存在する気体によって印可される圧力を含めない値である。この数字を具体的な基板枚数に換算すると、以下の如くである。基板として例えば厚さ０．５ｍｍの単結晶シリコン基板またはガラス基板を使用する場合、基板の積み重ね枚数は、１００枚以下とすることが好ましく、２０枚以下とすることがより好ましい。
【００１６】
一方、基板がその表面に微細な凹凸からなるテクスチャーを有する場合、該テクスチャーパターンの表面凹凸がスペーサーとして働くから、上記基板間の隙間を確保するために基板間に各別のスペーサーを配置する必要はない。テクスチャーパターンの平面形状および断面形状は問わず、基板表面に複数の凸部が形成されておりさえすればよい。ここで「凸部」とは、基板表面に複数の凹部が形成されることにより、該凹部以外の部分が相対的に凸出することとなった場合であってもよい。テクスチャーパターンの表面凹凸のサイズは、表面凸部の平均高さとして、好ましくは１０ｎｍ以上であり、より好ましくは５０ｎｍ以上であり、さらに好ましくは１００ｎｍ以上である。
表面にテクスチャーを有する基板の場合、積み重ねる基板の枚数にも特に制限はなく、チャンバーの容積（高さ）の許す限り、例えば１，０００枚以下、好ましくは１００枚以下、より好ましくは２０枚以下に設定することができる。またこの場合、周囲環境のクリーン度（塵埃数）の下限値を考慮する必要はない。
例えば太陽電池用の多結晶シリコン基板の場合、表面テクスチャーの表面凹凸サイズ（表面凸部の平均高さ）が１〜３μｍ程度であるから、このテクスチャーがスペーサーとして働き、上記の要件を満たす。
【００１７】
本発明によると、以上のようにして、複数の基板上へシリコン膜またはドープシリコン膜を一括して形成することができる。
【実施例】
【００１８】
以下の合成例は、必要に応じて以下に記載のスケールで繰り返すことにより、以降の実験に必要な量を確保した。
合成例１（シクロペンタシランの合成）
温度計、冷却コンデンサー、滴下ロートおよび攪拌装置を取り付けた容量３Ｌの４つ口フラスコ内をアルゴンガスで置換した後、乾燥したテトラヒドロフラン１Ｌおよびリチウム金属１８．３ｇを仕込み、アルゴンガスでバブリングして懸濁液を得た。０℃において攪拌しながらこの懸濁液にジフェニルジクロロシラン３３３ｇを滴下ロートより添加した。滴下終了後、リチウム金属が完全に消失するまで室温下においてさらに１２時間攪拌を続けた。次いで、反応混合物を５Ｌの氷水に注ぎ、反応生成物を沈殿させた。この沈殿物を濾取し、水でよく洗浄した後、さらにシクロヘキサンで洗浄し、次いで真空乾燥して白色固体１４０ｇを得た。
この白色固体１００ｇおよび乾燥したシクロヘキサン１，０００ｍＬを２Ｌのフラスコに仕込み、さらに塩化アルミニウム４ｇを加え、攪拌しながら室温下で乾燥した塩化水素ガスを８時間バブリングして反応混合物を得た。
別途に、３Ｌのフラスコ中に水素化リチウムアルミニウム４０ｇおよびジエチルエーテル４００ｍＬを仕込み、アルゴン雰囲気下、０℃で攪拌しながら、上記の反応混合物を加え、同温にて１時間撹拌した後さらに室温で１２時間撹拌を継続した。
反応混合物から副生物を除去した後、７０℃、１０ｍｍＨｇにおいて減圧蒸留を行ったところ、シクロペンタシラン１０ｇを無色の液体として得た。このものがシクロペンタシランであることは、ＩＲ、１Ｈ−ＮＭＲ、29Ｓｉ−ＮＭＲおよびＧＣ−ＭＳの各スペクトルによって確認した。
【００１９】
実施例１
本実施例は、グローブボックス内の窒素雰囲気（酸素濃度＜１ｐｐｍ、露点＜−７５℃）下で行った。
４１０℃に調温したホットプレート上に、ガラス基板（２０×２０ｍｍ、厚さ０．５ｍｍ、重量０．４６６ｇ）を４枚重ねて配置した後、５分間そのまま静置し、予熱した。次いで、ＣＶＤ原料としての上記合成例１で合成したシクロペンタシラン４０μＬを上面と壁面との境界部内側に付着させた石英製のフタ（１１６×１１６ｍｍ、高さ２．３ｍｍ）で４枚の基板を覆い、２０分間そのまま維持した。
２０分後、石英製のフタを取り、ホットプレートの加熱を止めて室温まで放冷した。放冷後、基板の裏表を調べたところ、一番上に配置した基板の上面だけでなく、全部の基板の両面に茶褐色の均一な膜が形成された。これらの膜をラマン分光分析計（レニショー（株）製、顕微レーザーラマン分光器、光源ＨｅＮｅ）によって調べたところ、いずれもアモルファスシリコン膜であることが分かった。また、これらの膜について、暗伝導度測定を行ったところ、全部の基板の両面の中央部および基板端部（基板対角線の端から５ｍｍ中心によった位置）における固有抵抗値は、いずれも１０１０Ω・ｃｍ台であった。この値は、汎用のプラズマ増強ＣＶＤ法によって形成されるデバイス級品質のノンドープシリコン膜と同等の数値である。
各基板の各面に形成されたシリコン膜の膜厚を、表１に示した。
【００２０】
実施例２
上記実施例１において、基板として両面を鏡面仕上げしたシリコン基板を使用し、ホットプレート上に重ねて配置する基板の数を３枚としたほかは、実施例１と同様に実施した。その結果、全部の基板の両面に均一なアモルファスシリコン膜が形成された。
各基板の各面に形成されたシリコン膜の膜厚を、表１に示した。
【００２１】
【表１】
2014093345.tif 000002
【００２２】
実施例３
上記実施例１において、ホットプレート上に重ねて配置する基板の数を３枚とし、ＣＶＤ原料として、上記合成例１で合成したシクロペンタシラン中に白リンを３重量％溶解した溶液の４０μＬを用いたほかは実施例１と同様に実施した。その結果、全部の基板の両面に、茶褐色の均一な膜が形成された。これらの膜を実施例１と同じラマン分光分析計によって調べたところ、いずれもアモルファスシリコン膜であることが分かった。また、これらの膜について、暗伝導度測定を行ったところ、全部の基板の両面の中央部および基板端部（基板対角線の端から５ｍｍ中心によった位置）における固有抵抗値は、いずれも１０３Ω・ｃｍ台であったことから、リンでドープされたアモルファスシリコン膜であることが明らかとなった。上記の測定点における固有抵抗値は、いずれも、３．４×１０３〜６．８×１０３Ω・ｃｍの範囲内にあり、すべての測定点においてほぼ同濃度のリンが含有されていることが分かった。
各基板の各面に形成されたシリコン膜の膜厚および上記各測定点における固有抵抗値を、表２にそれぞれ示した。
【００２３】
実施例４
上記実施例３において、ＣＶＤ原料として、上記合成例１で合成したシクロペンタシラン中にデカボランを３重量％溶解した溶液の４０μＬを用いたほかは実施例３と同様に実施した。その結果、全部の基板の両面に、茶褐色の均一な膜が形成された。これらの膜を実施例１と同じラマン分光分析計によって調べたところ、いずれもアモルファスシリコン膜であることが分かった。また、これらの膜について、暗伝導度測定を行ったところ、全部の基板の両面の中央部および基板端部（基板対角線の端から５ｍｍ中心によった位置）における固有抵抗値は、いずれも１０４Ω・ｃｍ台であったことから、ホウ素でドープされたアモルファスシリコン膜であることが明らかとなった。上記の測定点における固有抵抗値は、いずれも、１．５×１０４〜３．０×１０４Ω・ｃｍの範囲内にあり、すべての測定点においてほぼ同濃度のホウ素が含有されていることが分かった。
各基板の各面に形成されたシリコン膜の膜厚および上記各測定点における固有抵抗値を、表２にそれぞれ示した。
【００２４】
【表２】
2014093345.tif 000003